(57)【特許請求の範囲】
【請求項１】
ＷＯ３、Ｗ２０Ｏ５８、Ｗ１８Ｏ４９、およびＷＯ２から選ばれる少なくとも１つの化合物形態を有し、ＢＥＴ比表面積が１１ｍ2／ｇ以上３００ｍ2／ｇ以下の範囲である酸化タングステン微粒子を具備し、
前記酸化タングステン微粒子のＢＥＴ比表面積から換算した粒径が２．７ｎｍ以上７５ｎｍ以下の範囲であり、
吸着する陽イオンがセシウム（Ｃｓ）イオン、ストロンチウム（Ｓｒ）イオン、ヨウ素（Ｉ）イオン、およびリチウム（Ｌｉ）イオンから選ばれる少なくとも１つのイオンであることを特徴とする陽イオン吸着剤。
【請求項２】
請求項１記載の陽イオン吸着剤において、
前記酸化タングステン微粒子は、前記化合物形態としてＷＯ３を有することを特徴とする陽イオン吸着剤。
【請求項３】
請求項１または請求項２記載の陽イオン吸着剤において、
前記吸着する陽イオンがセシウム（Ｃｓ）イオンであり、ナトリウム（Ｎａ）イオンが共存する環境下で、前記ナトリウム（Ｎａ）イオンの吸着率より前記セシウム（Ｃｓ）イオンの吸着率が高いことを特徴とする陽イオン吸着剤。
【請求項４】
請求項１または請求項２記載の陽イオン吸着剤において、
前記吸着する陽イオンがストロンチウム（Ｓｒ）イオンであり、ナトリウム（Ｎａ）イオンが共存する環境下で、前記ナトリウム（Ｎａ）イオンの吸着率より前記ストロンチウム（Ｓｒ）イオンの吸着率が高いことを特徴とする陽イオン吸着剤。
【請求項５】
請求項１または請求項２記載の陽イオン吸着剤において、
前記吸着する陽イオンがセシウム（Ｃｓ）イオンおよびストロンチウム（Ｓｒ）イオンから選ばれる少なくとも１つのイオンであり、マグネシウム（Ｍｇ）イオン、カルシウム（Ｃａ）イオン、およびカリウム（Ｋ）イオンから選ばれる少なくとも１つのイオンが共存する環境下で、前記マグネシウム（Ｍｇ）イオン、カルシウム（Ｃａ）イオン、およびカリウム（Ｋ）イオンから選ばれる少なくとも１つのイオンの吸着率より前記セシウム（Ｃｓ）イオンおよびストロンチウム（Ｓｒ）イオンから選ばれる少なくとも１つのイオンの吸着率が高いことを特徴とする陽イオン吸着剤。
【請求項６】
請求項１ないし請求項５のいずれか１項記載の陽イオン吸着剤において、
前記酸化タングステン微粒子は水系分散媒中に分散されていることを特徴とする陽イオン吸着剤。
【請求項７】
請求項１または請求項２記載の陽イオン吸着剤を、回収対象の陽イオンを含有する被処理溶液に添加し、前記陽イオンを前記陽イオン吸着剤に吸着させる工程と、
前記陽イオンを吸着した前記陽イオン吸着剤を沈殿させる工程と、
生成した沈殿物を前記被処理溶液から分離し、前記被処理溶液中から前記陽イオンを回収する工程と
を具備すること特徴とする溶液の処理方法。
【請求項８】
請求項７記載の溶液の処理方法において、
前記陽イオン吸着剤は水系分散媒中に分散されており、前記陽イオン吸着剤を含む分散液を前記被処理溶液に添加することを特徴とする溶液の処理方法。
【請求項９】
請求項７または請求項８記載の溶液の処理方法において、
前記陽イオン吸着剤を添加した前記被処理溶液または前記沈殿物を、有機凝集剤を用いて処理することを特徴とする溶液の処理方法。
【請求項１０】
請求項７ないし請求項９のいずれか１項記載の溶液の処理方法において、
前記陽イオンは、セシウム（Ｃｓ）イオン、ストロンチウム（Ｓｒ）イオン、ヨウ素（Ｉ）イオン、およびリチウム（Ｌｉ）イオンから選ばれる少なくとも１つのイオンであることを特徴とする溶液の処理方法。
【請求項１１】
請求項７ないし請求項９のいずれか１項記載の溶液の処理方法において、
前記陽イオンはセシウム（Ｃｓ）イオンであり、かつ前記被処理溶液は前記セシウム（Ｃｓ）イオンと共にナトリウム（Ｎａ）イオンを含有し、
前記陽イオン吸着剤による前記ナトリウム（Ｎａ）イオンの吸着率より前記セシウム（Ｃｓ）イオンの吸着率が高いことを特徴とする溶液の処理方法。
【請求項１２】
請求項７ないし請求項９のいずれか１項記載の溶液の処理方法において、
前記陽イオンはストロンチウム（Ｓｒ）イオンであり、かつ前記被処理溶液は前記ストロンチウム（Ｓｒ）イオンと共にナトリウム（Ｎａ）イオンを含有し、
前記陽イオン吸着剤による前記ナトリウム（Ｎａ）イオンの吸着率より前記ストロンチウム（Ｓｒ）イオンの吸着率が高いことを特徴とする溶液の処理方法。
【請求項１３】
請求項７ないし請求項９のいずれか１項記載の溶液の処理方法において、
前記陽イオンはセシウム（Ｃｓ）イオンおよびストロンチウム（Ｓｒ）イオンから選ばれる少なくとも１つのイオンであり、かつ前記被処理溶液は前記セシウム（Ｃｓ）イオンおよびストロンチウム（Ｓｒ）イオンから選ばれる少なくとも１つのイオンと共に、マグネシウム（Ｍｇ）イオン、カルシウム（Ｃａ）イオン、およびカリウム（Ｋ）イオンから選ばれる少なくとも１つのイオンを含有し、
前記陽イオン吸着剤による前記マグネシウム（Ｍｇ）イオン、カルシウム（Ｃａ）イオン、およびカリウム（Ｋ）イオンから選ばれる少なくとも１つのイオンの吸着率より前記セシウム（Ｃｓ）イオンおよびストロンチウム（Ｓｒ）イオンから選ばれる少なくとも１つのイオンの吸着率が高いことを特徴とする溶液の処理方法。
【請求項１４】
請求項７ないし請求項９のいずれか１項記載の溶液の処理方法において、
前記被処理溶液はセシウム（Ｃｓ）イオンを含有する海水であり、前記陽イオン吸着剤による前記セシウム（Ｃｓ）イオンの吸着率が９０％以上であることを特徴とする溶液の処理方法。
【発明の詳細な説明】
【技術分野】
【０００１】
本発明の実施形態は、陽イオン吸着剤とそれを用いた溶液の処理方法に関する。
【背景技術】
【０００２】
従来より、資源回収や廃水処理、あるいは分析化学等の分野において、種々の成分が共存する被処理溶液から所定の成分を選択的に分離、回収することが行われている。被処理溶液中に溶存する成分を分離、回収する方法としては、分離対象となる物質の特性に応じて、陽イオン交換樹脂法、無機イオン吸着法、電解法等の様々方式が採用されている。それらの中でも、回収コストの点で、ゼオライトを交換体として使用した無機イオン交換体による回収法が実用的な方法と考えられている。【０００３】
無機イオン交換体を用いた回収法では、回収効率が回収対象となる物質の特性の影響を受けることから、効率のよい回収を行なうために、回収対象となる物質毎に吸着物質を検討しているのが実情である。このため、回収手法や吸着物質について、各分野で適切な方式を選定するための研究、開発が行なわれている。特に、原子力発電所から排出される廃水には、セシウム（Ｃｓ）イオン、ストロンチウム（Ｓｒ）イオン、ヨウ素（Ｉ）イオン、リチウム（Ｌｉ）等の高レベル放射性物質が含まれており、環境や人体への影響から、より高い回収効率を有する吸着物質への期待が高まっている。【０００４】
従来から使用されている金属陽イオンを回収するための吸着剤は、その特性により吸着する物質が限定されてしまう。環境汚染対策や工業用回収等を目的として、様々な物質の回収が要求されているため、従来から回収が困難な物質や回収効率が悪い物質を、高効率で回収できる吸着剤への期待が高まっている。
【先行技術文献】
【特許文献】
【０００５】
【特許文献１】特開平５−３１３５８号公報
【特許文献２】特開平１１−２５３９６７号公報
【発明の概要】
【０００６】
本発明が解決しようとする課題は、各種物質を高効率で吸着して回収することを可能にした陽イオン吸着剤とそれを用いた溶液の処理方法を提供することにある。
【０００７】
実施形態の陽イオン吸着剤は、ＷＯ３、Ｗ２０Ｏ５８、Ｗ１８Ｏ４９、およびＷＯ２から選ばれる少なくとも１つの化合物形態を有し、ＢＥＴ比表面積が１１ｍ2／ｇ以上３００ｍ2／ｇ以下の範囲である酸化タングステン微粒子を具備することを特徴としている。実施形態の陽イオン吸着剤において、酸化タングステン微粒子のＢＥＴ比表面積から換算した粒径は２．７ｎｍ以上７５ｎｍ以下の範囲である。また、吸着する陽イオンはセシウム（Ｃｓ）イオン、ストロンチウム（Ｓｒ）イオン、ヨウ素（Ｉ）イオン、およびリチウム（Ｌｉ）イオンから選ばれる少なくとも１つのイオンである。
【０００８】
実施形態の溶液の処理方法は、実施形態の陽イオン吸着剤を、回収対象の陽イオンを含有する被処理溶液に添加し、前記陽イオンを前記陽イオン吸着剤に吸着させる工程と、前記陽イオンを吸着した前記陽イオン吸着剤を沈殿させる工程と、生成した沈殿物を前記被処理溶液から分離し、前記被処理溶液中から前記陽イオンを回収する工程とを具備すること特徴としている。
【発明を実施するための形態】
【０００９】
以下、実施形態の陽イオン吸着剤とそれを用いた溶液の処理方法について説明する。実施形態の陽イオン吸着剤は、ＢＥＴ比表面積が０．８２ｍ2／ｇ以上８２０ｍ2／ｇ以下の範囲である酸化タングステン微粒子（微粉末）を具備している。酸化タングステンの化合物形態としては、ＷＯ3、Ｗ20Ｏ58、Ｗ18Ｏ49、ＷＯ2等が知られており、いずれの酸化タングステンでも効果を得ることができる。これらのうちでも、陽イオン吸着剤には三酸化タングステン（ＷＯ3）を使用することが好ましい。
【００１０】
実施形態の陽イオン吸着剤は、溶液に添加した際にマイナスの表面電位を有する。このため、回収すべき陽イオンを含有する被処理溶液に陽イオン吸着剤を添加すると、陽イオン吸着剤の表面に陽イオンが引き寄せられて吸着される。回収対象の陽イオンを吸着した陽イオン吸着剤は沈殿する。従って、高い吸着能力を発揮させるためには、酸化タングステン微粒子の比表面積が大きい方が好ましい。酸化タングステン微粒子のＢＥＴ比表面積が０．８２ｍ2／ｇ満の場合には、十分な吸着性能が得られず、陽イオンの回収効率が低下する。酸化タングステン微粒子のＢＥＴ比表面積が８２０ｍ2／ｇを超える場合には、粒子が小さすぎて取扱い性が劣ることから、陽イオン吸着剤の実用性が低下する。
【００１１】
実施形態の陽イオン吸着剤において、酸化タングステン微粒子のＢＥＴ比表面積は１１〜３００ｍ2／ｇの範囲であることが好ましく、さらに好ましくは１６〜１５０ｍ2／ｇの範囲である。酸化タングステン微粒子は、ＢＥＴ比表面積から換算した粒径が１〜１０００ｎｍの範囲であることが好ましい。換算粒径が１０００ｎｍを超える場合には、十分な吸着性能を得ることができず、陽イオンの回収効率が低下する。換算粒径が１ｎｍ未満であると、粒子が小さすぎて取り扱い性が劣ることから、陽イオン吸着剤の実用性が低下する。酸化タングステン微粒子のＢＥＴ比表面積から換算した粒径は２．７〜７５ｎｍの範囲であることがより好ましく、さらに好ましくは５．５〜５１ｎｍの範囲である。
【００１２】
実施形態の陽イオン吸着剤は、吸着する陽イオンが、セシウム（Ｃｓ）イオン、ストロンチウム（Ｓｒ）イオン、ヨウ素（Ｉ）イオン、およびリチウム（Ｌｉ）イオンから選ばれる少なくとも１つのイオンである場合、高い吸着性能を発揮する。これらの金属イオンのうち、Ｃｓイオン、Ｓｒイオン、Ｉイオン、Ｌｉイオンは、原子力施設から排出される廃水中に含まれる高レベル放射性物質である金属イオンである。環境や人体への影響から、そのような金属イオンに対して高い吸着性能を持つ吸着剤が望まれている。実施形態のイオン吸着剤は、Ｃｓイオン、Ｓｒイオン、Ｉイオン、Ｌｉイオンに対して高い吸着性能を有しているため、原子力施設から排出される廃水から高レベル放射性物質を分離、回収し、廃水の無害化に高い効果を発揮する。
【００１３】
実施形態の陽イオン吸着剤は、Ｎａイオンが共存する環境下で、ナトリウム（Ｎａ）イオンの吸着率よりＣｓイオンの吸着率が高いことが好ましい。さらに、陽イオン吸着剤はマグネシウム（Ｍｇ）イオン、カルシウム（Ｃａ）イオン、およびカリウム（Ｋ）イオンから選ばれる少なくとも１つのイオンが共存する環境下で、これらの金属イオンの吸着率よりＣｓイオンの吸着率が高いことが好ましい。Ｎａイオン、Ｍｇイオン、Ｃａイオン、Ｋイオンは、海水や土壌等に含有される金属イオンである。実施形態の陽イオン吸着剤は、これらの金属イオンの吸着率よりＣｓイオンの吸着率が高いため、放射性物質を含有する海水や土壌等から放射性物質であるＣｓイオンを効率よく回収することができる。従って、放射性物質を含有する海水や土壌の無害化に高い効果を発揮する。
【００１４】
さらに、実施形態の陽イオン吸着剤は、Ｎａイオンが共存する環境下で、Ｎａイオンの吸着率よりＳｒイオンの吸着率が高いことが好ましい。さらに、陽イオン吸着剤はＭｇイオン、Ｃａイオン、およびＫイオンから選ばれる少なくとも１つのイオンが共存する環境下で、これらの金属イオンの吸着率よりＳｒイオンの吸着率が高いことが好ましい。実施形態の陽イオン吸着剤は、Ｎａイオン、Ｍｇイオン、Ｃａイオン、Ｋイオンの吸着率よりＳｒイオンの吸着率が高いため、放射性物質を含有する海水や土壌等から放射性物質であるＳｒイオンを効率よく回収することができる。従って、放射性物質を含有する海水や土壌の無害化に高い効果を発揮する。
【００１５】
実施形態の陽イオン吸着剤は、被処理溶液がＣｓイオンを含有する海水である場合に、Ｃｓイオンの吸着率が９０％以上であることが好ましい。陽イオンの吸着率は、下記の式（１）で表される。式（１）において、「ＡＣＡ」は処理前の被処理溶液中の陽イオン量、「ＢＣＡ」は処理後の被処理溶液中の陽イオン量である。
吸着率（％）＝（ＡＣＡ−ＢＣＡ）／ＡＣＡ×１００
陽イオン吸着剤によるＣｓイオンの吸着率は９５％以上であることがより好ましく、９９％以上であることがさらに好ましい。Ｃｓイオンの吸着率（回収率）が高いほど、原子力施設からの廃水の無害化に対してより高い効果を発揮する。
【００１６】
実施形態の陽イオン吸着剤において、酸化タングステン微粒子は水系分散媒中に分散されていてもよい。水系分散媒の代表例としては水が挙げられ、場合によっては少量のアルコール等を含んでいてもよい。酸化タングステン微粒子の被処理溶液中での分散性を高めるために、予め酸化タングステン微粒子を水系分散媒中に所定の濃度で分散させた分散液を使用することができる。陽イオン吸着剤を含む分散液を被処理溶液に添加し、撹拌等により均一化させることで、被処理溶液中での酸化タングステン微粒子の分散性がより一層向上する。従って、回収対象の陽イオンの吸着効率を高めることができる。
【００１７】
実施形態の溶液の処理方法は、実施形態の陽イオン吸着剤を、回収対象の陽イオンを含有する被処理溶液に添加し、陽イオンを陽イオン吸着剤に吸着させる工程と、陽イオンを吸着した陽イオン吸着剤を沈殿させる工程と、生成した沈殿物を被処理溶液から分離し、被処理溶液中から陽イオンを回収する工程とを具備している。実施形態の陽イオン吸着剤は、前述したようにＣｓイオン、Ｓｒイオン、Ｉイオン、Ｌｉイオン等の陽イオン（金属イオン）に対して高い吸着性能を有しているため、回収対象の陽イオンを被処理溶液から効率よく分離して回収することができる。陽イオン吸着剤は、上述したように水系分散媒中に分散させた状態で被処理溶液に添加してもよい。これによって、陽イオンの吸着効率および回収効率を高めることができる。
【００１８】
実施形態の溶液の処理方法において、生成した沈殿物は遠心分離、沈殿物のみを容器から排出する、上澄みのみを容器から排出する等の方法により被処理溶液から分離される。実施形態の陽イオン吸着剤は、陽イオンの高い吸着性能を有することに加えて、従来のゼオライト等に比べて沈殿物の容積が小さいという利点を有する。従って、廃棄物の容積を低減することができる。さらに、陽イオン吸着剤を添加した被処理溶液、もしくは生成した沈殿物を、有機凝集剤を用いて処理してもよい。有機凝集剤を被処理溶液に添加することで、陽イオンを吸着した陽イオン吸着剤が効率よく沈殿する。また、有機凝集剤を沈殿物に添加することで、沈殿物の容積が減少する。これらによって、沈殿物の容積をさらに低減することができる。沈殿物を廃棄物として処理するにあたって、沈殿物の容積を低減することで環境への負荷を著しく低下させることが可能となる。
【００１９】
有機凝集剤とは、粒子を含有する溶液や汚泥に添加すると、静電気的引力、水素結合、疎水結合等の作用によって粒子表面に吸着し、表面電位を変化させたり、あるいは架橋や吸着作用で粒子を粗大化してフロックを形成する機能等を有する有機高分子化合物である。有機凝集剤を使用することによって、沈殿物の生成効率が向上すると共に、沈殿物の容積を低減することができる。さらに、沈殿物から回収した陽イオンが再度溶出することを抑制することができる。これらによって、処理対象の陽イオンの回収効率が向上し、さらに沈殿物を産業廃棄物として廃棄する場合の環境負荷を低減することが可能となる。
【００２０】
酸化タングステン微粒子を得る方法としては、様々な方法が知られている。実施形態の陽イオン吸着剤として用いる酸化タングステン微粒子の製造方法は、特に制限されるものではない。酸化タングステン微粒子の製造方法としては、（Ａ）昇華工程により酸化物を得る方法、（Ｂ）金属タングステンを直接酸化する方法、（Ｃ）パラタングステン酸アンモニウム（ＡＰＴ）等のタングステン化合物を空気中で熱分解して酸化物を得る方法、等が挙げられる。酸化タングステン微粒子は昇華工程を適用して製造することが好ましい。昇華工程を適用して作製した三酸化タングステン微粒子によれば、前述したＢＥＴ比表面積を再現性よく得ることができる。さらに、粒径ばらつきが小さい三酸化タングステン微粒子を安定して得ることができる。
【００２１】
昇華工程を適用した酸化タングステン微粒子の製造方法について述べる。昇華工程は、原料となる金属タングステン粉末やタングステン化合物粉末、あるいはタングステン化合物溶液を、酸素雰囲気中で昇華させることによって、三酸化タングステン微粒子を得る工程である。昇華とは固相から気相、あるいは気相から固相への状態変化が、液相を経ずに起こる現象である。原料としての金属タングステン粉末、タングステン化合物粉末、またはタングステン化合物溶液を、昇華させながら酸化させることによって、実施形態の酸化タングステン微粒子を得ることができる。
【００２２】
上記した原料を酸素雰囲気中で昇華させる方法としては、誘導結合型プラズマ処理、アーク放電処理、レーザ処理、電子線処理、およびガスバーナー処理から選ばれる少なくとも１つの処理が挙げられる。レーザ処理や電子線処理においては、レーザや電子線を照射して昇華工程を行う。レーザや電子線は照射スポット径が小さいため、一度に大量の原料を処理するためには時間がかかるという欠点があるものの、原料粉の粒径や供給量の安定性を厳しく制御する必要がないという長所がある。
【００２３】
誘導結合型プラズマ処理やアーク放電処理は、プラズマやアーク放電の発生領域の調整が必要であるものの、一度に大量の原料粉を酸素雰囲気中で酸化反応させることができる。さらに、一度に処理できる原料の量を制御することができる。ガスバーナー処理は原料を多量に処理することが難しく、生産性の点で劣るものの、動力費が比較的安い点で有利である。ガスバーナー処理を適用する場合、ガスバーナーは原料を昇華させるのに十分なエネルギーを有するものであればよく、ガスは特に限定されるものではない。プロパンガスバーナーやアセチレンガスバーナー等が用いられる。
【００２４】
ＡＰＴを使用した酸化タングステン微粒子の製造方法について述べる。例えば、ＡＰＴをビーズミルや遊星ミル等で粉砕し、遠心分離により分級する。この微粒子を大気中にて４００〜６００℃の温度で熱処理することによって、酸化タングステン微粒子を製造することができる。他の製造方法として、ＡＰＴを水系溶媒に溶解させた後、再結晶化させた結晶を６００℃以上、１５秒以上の条件で焼成することによって、酸化タングステン微粒子を製造する方法が挙げられる。いずれの方法においても、熱処理条件を調整することによって、好ましい平均粒径の酸化タングステン微粒子を得ることができる。
【００２５】
実施形態の陽イオン吸着剤は、ＢＥＴ比表面積が０．８２〜８２０ｍ2／ｇという非常に大きい酸化タングステン微粒子を具備しているため、これを回収対象の金属陽イオンを含有する溶液に添加することで、従来回収が困難であった金属陽イオンを陽イオン吸着剤に効率よく吸着させることができる。さらに、Ｃｓイオン、Ｓｒイオン、Ｉイオン、Ｌｉイオンに対する吸着性能が高いため、これら金属陽イオンを原子力施設の廃水から効率よく回収することができる。従って、原子力施設からの廃水の無害化に高い効果を発揮する。さらに、金属陽イオンを吸着した陽イオン吸着剤の沈殿物は、従来の吸着剤に比べて容積が小さいため、産業廃棄物量を減量することができる。これらによって、環境への負荷を低減した環境汚染物質の回収方法を提供することが可能となる。
【実施例】
【００２６】
次に、本発明の具体的な実施例およびその評価結果について述べる。以下に示す実施例では、酸化タングステン微粒子の製造工程において、昇華工程として誘導結合型プラズマ処理工程を適用しているが、陽イオン吸着剤として用いる酸化タングステン微粒子の製造工程はこれに限られるものではない。【００２７】
（実施例１〜４、比較例１〜２）
誘導結合型プラズマ処理により酸化タングステン微粒子を製造した。得られた酸化タングステン微粒子のＢＥＴ比表面積は４１．１ｍ2／ｇであった。このＢＥＴ比表面積から換算した粒径は、約２０ｎｍであった。【００２８】
表１に示すＮａイオン濃度およびＣｓイオン濃度を有するＮａＣｌとＣｓＣｌの混合水溶液を作製し、この水溶液に上記した酸化タングステン微粒子を表１に示す量で添加した。酸化タングステン微粒子を添加した後にスターラーで４時間撹拌し、その後静置した。これら試料の上澄み液を分取し、ＩＣＰ質量分析法によりＣｓイオン量とＮａイオン量を測定した。酸化タングステン微粒子を添加しない試料を比較例とした。【００２９】
【表１】
0005847182.tif 000002
【００３０】
（実施例５〜８、比較例３）
誘導結合型プラズマ処理により酸化タングステン微粒子を製造した。得られた酸化タングステン微粒子のＢＥＴ比表面積は９１．３ｍ2／ｇであった。このＢＥＴ比表面積から換算した粒径は約９ｎｍであった。【００３１】
表２に示すＮａイオン濃度およびＣｓイオン濃度を有するＮａＣｌとＣｓＣｌの混合水溶液を作製し、この水溶液に上記した酸化タングステン微粒子を表２に示す量で添加した。酸化タングステン微粒子を添加した後にスターラーで４時間撹拌し、その後静置した。これら試料の上澄み液を分取し、ＩＣＰ質量分析法によりＣｓイオン量とＮａイオン量を測定した。酸化タングステン微粒子を添加しない試料を比較例とした。【００３２】
【表２】
0005847182.tif 000003
【００３３】
上述した実施例の結果から明らかなように、実施形態の酸化タングステン微粒子を被処理溶液に添加した際に、添加前後で分析的には溶液中のＮａ+イオン量はほとんど変化しておらず、酸化タングステン微粒子（吸着剤）に吸着された量は検出精度以下である。これに対して、Ｃｓ+イオン量は酸化タングステン微粒子の添加前後で明らかに減少している。被処理溶液中のＣｓ+イオンの吸着に十分な量の酸化タングステン微粒子を添加した試料については、添加前の含有量の９０％以上が酸化タングステン微粒子に吸着されており、Ｃｓ+イオン量をＩＣＰ質量分析法の検出限界以下まで低減できることが確認された。【００３４】
（実施例９）
誘導結合型プラズマ処理により酸化タングステン微粒子を製造した。得られた酸化タングステン微粒子のＢＥＴ比表面積は９１．３ｍ2／ｇであった。この酸化タングステン微粒子１ｇを水１０ｍｌに分散させて水系分散液とした。この陽イオン吸着剤を含む水系分散液を、Ｓｒイオンを含有する溶液１０ｍｌに添加し、さらにスターラーで４時間撹拌し、その後静置した。静置後の溶液には沈殿物が生成していた。静置後の溶液から上澄み液を分取し、ＩＣＰ質量分析法によりＳｒイオンの含有量を測定した。その結果、Ｓｒイオンの含有量０．００５ｐｐｍであり、酸化タングステン微粒子（吸着剤）によるＳｒイオンの吸着率は９９．９％以上であることが確認された。【００３５】
（実施例１０）
実施例９で処理した被処理溶液から上澄み液を除去し、生成した沈殿物を分離した。分離した沈殿物に両性系エマルジョン型凝集剤を添加した。沈殿物の容積は添加前の１／２程度まで小さくなり、沈殿物の取扱い性が大きく向上することが確認された。【００３６】
（実施例１１）
誘導結合型プラズマ処理により酸化タングステン微粒子を製造した。得られた酸化タングステン微粒子のＢＥＴ比表面積は４１．１ｍ2／ｇであった。このＢＥＴ比表面積から換算した粒径は、約２０ｎｍであった。【００３７】
表３に示すＮａイオン濃度、Ｃｓイオン濃度、およびＳｒイオン濃度を有する水溶液２０ｇを用意した。この水溶液に上記した酸化タングステン（ＷＯ3）微粒子１．００６２ｇを添加した後にスターラーで４時間撹拌し、その後静置した。この試料の上澄み液を分取し、ＩＣＰ質量分析法によりＣｓイオン量、Ｓｒイオン量、およびＮａイオン量を測定した。その結果を表３に示す。【００３８】
【表３】
0005847182.tif 000004
【００３９】
実施例１１の結果から明らかなように、実施形態の酸化タングステン微粒子を被処理溶液に添加することによって、ＣｓイオンおよびＳｒイオンの両方を吸着することが可能であることが確認された。吸着率はＳｒイオンに比べてＣｓイオンの方が若干高かった。【００４０】
なお、本発明のいくつかの実施形態を説明したが、これらの実施形態は例として提示したものであり、発明の範囲を限定することは意図していない。これら新規な実施形態は、その他の様々な形態で実施し得るものであり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。